ПРОЗРАЧНОЕ ИЗДЕЛИЕ ИЗ ПРИВИТЫХ СОПОЛИМЕРОВ ПВХ

1. Способ получения привитого сополимера винилхлорида путем эмульсионной полимеризации, причем привитой сополимер содержит основу для прививки и привитую сополимерную фазу, по меньшей мере частично состоящую из винилхлорида, причем способ включает этапы:
a) получение основы для прививки путем полимеризации мономеров, причем температуру стеклования Tg основы устанавливают выбором использующихся мономеров,
b) прививание сополимерной фазы на основу, полученную на этапе a), путем эмульсионной полимеризации с получением латекса привитого сополимера винилхлорида, причем выбором использующихся мономеров и при необходимости использующихся сомономеров температуру стеклования Tg привитой сополимерной фазы устанавливают таким образом, чтобы температура стеклования Tg основы была ниже, чем температура стеклования Tg привитой сополимерной фазы, и
c) выделение привитого сополимера винилхлорида в виде твердого вещества из латекса привитого сополимера винилхлорида,
отличающийся тем, что полученная на этапе a) основа для прививки является несшитой, а полученная на этапе b) привитая сополимерная фаза является сшитой.
2. Способ по п. 1, причем температура стеклования Tg привитой сополимерной фазы лежит в интервале от выше 20 до 120°C, и/или температура стеклования Tg основы для прививки лежит в интервале от -80 до 20°C.
3. Способ по п. 1, причем доля основы для прививки составляет от 5 до 70 вес.%, а доля привитой сополимерной фазы составляет от 30 до 95 вес.% в расчете на привитой сополимер винилхлорида.
4. Способ по п. 2, причем доля основы для прививки составляет от 5 до 70 вес.%, а доля привитой сополимерной фазы составляет от 30 до 95 вес.% в расчете на привитой сополимер винилхлорида.
5. Способ по одному из пп. 1-4, причем привитая сополимерная фаза получена из 60-100 вес.% винилхлорида и 0-40 вес.% других полимеризующихся винильных соединений.
6. Способ по одному из пп. 1-4, в котором по меньшей мере два разных привитых сополимера получают независимо друг от друга согласно способу по одному из пп. 1-4 и затем смешивают с получением смеси, отличающийся тем, что указанные по меньшей мере два разных привитых сополимера различаются процентным весовым распределением основы и привитой сополимерной фазы, и тем, что смесь состоит из смешанных друг с другом привитых сополимеров, которые получены согласно одному из пп. 1-4.
7. Способ по п. 5, в котором по меньшей мере два разных привитых сополимера получают независимо друг от друга согласно способу по п. 5 и затем смешивают с получением смеси, отличающийся тем, что указанные по меньшей мере два разных привитых сополимера различаются процентным весовым распределением основы и привитой сополимерной фазы, и тем, что смесь состоит из смешанных друг с другом привитых сополимеров, которые получены согласно п. 5.
8. Способ по п. 6, причем этапы a), b) и c) и смешение осуществляют таким образом, чтобы смесь содержала:
A) один или несколько привитых сополимеров A, каждый из которых содержит от 41 до 70 вес.% основы для прививки и от 30 до 59 вес.% привитой сополимерной фазы, и/или
B) один или несколько привитых сополимеров B, каждый из которых содержит от 26 до 40 вес.% основы для прививки и от 60 до 74 вес.% привитой сополимерной фазы, и/или
C) один или несколько привитых сополимеров C, каждый из которых содержит от 5 до 25 вес.% основы для прививки и от 75 до 95 вес.% привитой сополимерной фазы,
причем смесь содержит по меньшей мере два разных привитых сополимера, соответствующих пунктам A) и B), B) и C), A) и C), или по меньшей мере три разных привитых сополимера, соответствующих пунктам A), B) и C).
9. Привитой сополимер винилхлорида, полученный способом по одному из пп. 1-5.
10. Привитой сополимер винилхлорида, полученный
эмульсионной полимеризацией, содержащий основу для прививки и привитую сополимерную фазу, по меньшей мере частично состоящую из винилхлорида, причем температура стеклования Tg основы ниже, чем температура стеклования Tg привитой сополимерной фазы, отличающийся тем, что основа для прививки является несшитой, а привитая сополимерная фаза является сшитой.
11. Смесь, содержащая различные привитые сополимеры винилхлорида, полученные способом по одному из пп. 6-8.
12. Смесь, состоящая из двух или более разных привитых сополимеров винилхлорида, полученных эмульсионной полимеризацией, причем разные привитые сополимеры содержат основу для прививки и привитую сополимерную фазу, по меньшей мере частично состоящую из винилхлорида, и причем по меньшей мере два разных привитых сополимера различаются процентным весовым распределением основы и привитой сополимерной фазы, и при этом у каждого привитого сополимера температура стеклования Tg основы ниже, чем температура стеклования Tg привитой сополимерной фазы, отличающаяся тем, что основы привитых сополимеров являются несшитыми, а привитые сополимерные фазы являются сшитыми.
13. Изделие, полученное с применением привитого сополимера винилхлорида по п. 9 или 10 или с применением смеси по п. 11 или 12.
14. Изделие по п. 13, причем изделие имеет пропускание по меньшей мере 65% и/или показатель мутности не выше 60.
15. Применение привитого сополимера по п. 9 или 10 или смеси по п. 11 или 12 для получения изделия, предпочтительно для получения пленок с помощью экструзии и/или каландрирования или для получения формованных изделий путем экструзии или литья под давлением.